FR 2782391 A1 20000218 FR 9810382 A 19980813 A.JOUT D'UN ANNEAU EXTERNE AU PROFIL D'INDICE D'UNE FIBRE OPTIQUE MONQMODE À DISPERSION DÉCALÉE La présente invention a pour objet une fibre optique monomode à dispersion décalée. Les fibres optiques monomodes dites à dispersion décalée (DSF ou "dispersion shifted fibers") sont telles qu'à la longueur d'onde de transmission à laquelle elles sont utilisées, qui est en général différente de la longueur d'onde de 1,3 gm pour laquelle la dispersion de la silice est sensiblement nulle, la dispersion chromatique de l'onde transmise est sensiblement nulle; c'est à dire que la dispersion chromatique de la silice, non nulle, est compensée - d'o l'emploi du terme décalé - par une augmentation de l'écart d'indice An entre le coeur de la fibre et la gaine optique. Cet écart d'indice permet de décaler la longueur d'onde pour laquelle la dispersion chromatique est nulle; il est obtenu par l'introduction de dopants dans la fibre, lors de la fabrication de celle- ci, par exemple par un processus de MCVD connu en soi, et qui n'est pas décrit plus n détail ici. Une valeur typique pour la différence d'indice entre la gaine et le coeur de la fibre est 24.10-3; I'augmentation de l'indice dans la silice peut être obtenu en utilisant comme dopant du germanium. Les termes de gaine et de coeur sont connus de l'homme du métier; classiquement on appelle gaine la partie qui s'étend jusqu'à un diamètre de 125 gm. Le coeur correspond à la partie o environ 70% de l'énergie lumineuse se propage. Ces fibres monomodes doivent en outre présenter de préférence des caractéristiques qui correspondent aux exigences des câbliers et des systémiers: d'une part des diamètres de mode faibles, et une bonne "câblabilité", se traduisant par une capacité de courbure de la fibre, et une faible atténuation; d'autre part, un diamètre de mode aussi grand que possible, une aire effective importante, une valeur appropriée de la longueur d'onde ko0 de dispersion nulle. L'utilisation de ces fibres pour des systèmes de transmission à multiplexage de longueurs d'onde rend les contraintes encore plus sévères. Il serait préférable d'utiliser de la fibre ayant une valeur de 3O supérieure à 1565 ou 1585 nm; on peut ainsi éviter l'emploi de fibre à compensation de dispersion (DCF ou "dispersion compensating fiber"), qui présente l'inconvénient de favoriser les effets non linéaires, d'être fortement atténuante et difficilement câblable. Toutefois, les fibres existantes présentant de telles valeurs de 40 ont une surface effective faible, ou encore une atténuation forte autour de 1550 nm. De nombreux profils d'indice ont été proposés pour de telles fibres optiques monomode à dispersion décalée. Le profil d'indice est généralement qualifié en fonction de l'allure de la courbe représentative de l'indice en fonction du rayon de la fibre. On parle ainsi de profil d'indice en "échelon", en "trapèze" ou en "triangle" pour des courbes représentatives de la variation de l'indice en fonction du rayon qui présentent des formes respectives d'échelon, de trapèze ou de triangle. Ces courbes sont généralement représentatives du profil théorique ou de consigne de la fibre, les contraintes de fabrication de la fibre pouvant conduire à un profil sensiblement différent. Les premières fibres optiques à dispersion décalée étaient du type à saut d'indice, triangle, gaussienne ou puissance at. Les caractéristiques de ces fibres ne sont plus considérées comme suffisantes, notamment du fait d'un faible diamètre de mode et de leur sensibilité aux courbures, et ceci bien que ces fibres présentent des valeurs d'atténuation inférieures à 0,20 dB/km à 1550 nm. Deux familles de fibres ont donc été développées: des fibres à profil d'indice en triangle et anneau, et des fibres à profil d'indice en gaussienne avec piédestal, ou "dual shape core". A titre d'exemple de la première famille, FR-A-2 724 234 décrit une fibre optique monomode à dispersion décalée, présentant un profil d'indice en trapèze, ou dans les cas limites en triangle ou en rectangle, avec un anneau entourant le trapèze. La figure I montre l'allure du profil de consigne proposé dans ce document,. Suivant l'habitude, les abscisses sur la figure 1 donnent la distance r au centre de la fibre, et les ordonnées l'indice, défini par sa différence en pour cent par rapport à l'indice de la gaine de la fibre. Cette fibre présente une surface effective supérieure à 70 pgm2, et une atténuation de l'ordre de 0,20 dB/km à 1558 nm, une dispersion chromatique de l'ordre de 0,7 ps/nm.km, et une longueur d'onde Xko de l'ordre de 1550 nm. EP-A-0 131 634 et EP-A-0 368 014 décrivent une fibre du même type, avec un coeur en rectangle entouré d'un anneau. EP-A-0 724 171 décrit une fibre ayant un profil d'indice avec un profil a, entouré par un anneau triangulaire, représenté à la figure 2. Cette fibre présente une surface effective de 72 gm2. Pour ce qui est de la deuxième famille, EP-A-0 789 257 décrit une fibre avec un profil d'indice en gaussienne avec piédestal. Le profil de cette fibre est représenté à la figure 3. Cette fibre présente un diamètre de mode de 9 gm, et une longueur d'onde X0 de l'ordre de 1582 nm. US-A-5 278 931 décrit une fibre optique présentant une sensibilité à la courbure améliorée, avec une région de coeur présentant un indice supérieur à celui du reste de la fibre, et une queue de diffusion réduite à l'interface entre le coeur de la gaine. Ce document suggère la présence optionnelle d'un anneau autour de la partie du coeur présentant un indice supérieur à celui de la gaine. US-A-4 641 917 contient un enseignement similaire, suggérant la présence d'un anneau d'indice plus élevé choisi de façon appropriée pour abaisser la longueur d'onde de coupure ou pour obtenir une fibre moins sensible aux courbures. Ces différentes solutions connues ne permettent pas, tout en conservant les caractéristiques adaptées à une bonne câblabilité, d'obtenir une valeur de longueur d'onde VO élevée, ou qui puisse être choisie librement. L'invention propose une solution qui permet de maintenir une surface effective Aef importante, typiquement au delà de 70 g.m2; ceci limite les effets non-linéaires. La fibre selon l'invention permet aussi d'obtenir une atténuation faible, de préférence inférieure à 0,2 dB/km, et une dispersion chromatique supérieure en valeur absolue à 1,5 ps/nm. km, pour des longueurs d'onde entre 1530 et 1585 nm. Elle permet en outre d'obtenir, pour tous ces paramètres, une longueur d'onde Xo de dispersion chromatique nulle avantageusement supérieure à 1585 nm; ceci permet d'éviter ou limiter, si la fibre est utilisée pour des transmissions en multiplexage de longueurs d'onde, le mélange quatre ondes et l'emploi de fibres à compensation de dispersion. Plus précisément, l'invention propose un procédé pour augmenter la valeur 3 de la longueur d'onde pour laquelle la dispersion chromatique s'annule dans une fibre optique monomode à dispersion décalée, présentant une gaine avec un indice (ns) donné, un coeur de fibre avec un profil d'indice, et un diamètre de mode supérieur à 8 glm, comprenant l'ajout dans le profil d'indice du coeur de fibre d'une partie annulaire externe d'indice supérieur à celui de la gaine. Dans un mode de réalisation, le coeur de fibre présente un profil d'indice en trapèze, triangle ou rectangle avec un anneau, et l'indice de la dite partie annulaire est supérieur ou égal à l'indice de l'anneau du coeur. Avantageusement, le coeur de fibre présente un profil d'indice en trapèze, triangle ou rectangle avec un anneau, et la dite partie annulaire présente une épaisseur comprise entre 0,3 et 0,8 fois le rayon de la partie du coeur en trapèze. De préférence, le coeur de fibre présente un profil d'indice en trapèze, triangle ou rectangle avec un anneau, et en ce que la partie de la fibre entre ledit anneau et ladite partie externe annulaire présente une épaisseur comprise entre 0,3 et 0,8 fois le rayon de la partie du coeur en trapèze, triangle ou rectangle. Dans un autre mode de réalisation, le coeur de fibre présente un profil d'indice en gaussienne avec piédestal, et la partie annulaire présente un indice supérieur ou égal à l'indice du piédestal. Avantageusement, le coeur de fibre présente un profil d'indice en gaussienne avec piédestal, et la partie annulaire présente une largeur comprise entre 0,3 et 0,8 fois le rayon de la partie du coeur en gaussienne. De préférence, le coeur de fibre présente un profil d'indice en gaussienne avec piédestal, et la partie de la fibre entre le piédestal et ladite partie annulaire présente une épaisseur comprise entre 0,3 et 0,8 fois le rayon de la partie du coeur en gaussienne. L'invention concerne aussi une fibre optique monomode à dispersion décalée, présentant - une gaine avec un indice donné, - un coeur de fibre présentant un profil d'indice en trapèze, triangle ou rectangle avec un anneau, caractérisée en ce que le profil d'indice du coeur de fibre présente un deuxième anneau externe d'indice supérieur à celui de la gaine. Dans un mode de réalisation, l'indice du deuxième anneau est supérieur ou égal à l'indice de l'anneau. De préférence, le deuxième anneau présente une épaisseur comprise entre 0,3 et 0,8 fois le rayon de la partie du coeur en trapèze, triangle ou rectangle. On peut encore prévoir que l'indice du dit anneau est supérieur à celui de la gaine. Dans un mode de réalisation, l'indice de la fibre entre ledit trapèze, triangle ou rectangle et ledit anneau est inférieur ou égal à celui de la gaine. Dans un autre mode de réalisation, l'indice entre ledit anneau et ledit deuxième anneau externe est inférieur ou égal à celui de la gaine. De préférence, la partie de la fibre comprise entre ledit anneau et ledit deuxième anneau externe présente une épaisseur comprise entre 0,3 et 0,8 fois le rayon de la partie du coeur en trapèze, triangle ou rectangle. Avantageusement, l'indice entre ledit anneau et ledit deuxième anneau externe est inférieur ou égal à l'indice entre ledit trapèze, triangle ou rectangle et ledit anneau. On peut encore prévoir entre ledit deuxième anneau externe et la gaine une partie annulaire d'indice inférieur à l'indice du dit deuxième anneau et à l'indice de la gaine. L'invention concerne encore une fibre optique monomode à dispersion décalée, présentant - une gaine avec un indice donné, - un coeur de fibre présentant un profil d'indice en gaussienne avec piédestal, caractérisée en ce que le profil d'indice du coeur de fibre présente un anneau externe d'indice supérieur à celui de la gaine. Dans un mode de réalisation, l'indice du dit anneau est supérieur ou égal à celui du piédestal. Avantageusement, ledit anneau présente un indice supérieur ou égal à celui du piédestal. Dans un mode de réalisation, ledit anneau présente une épaisseur comprise entre 0,3 et 0,8 fois le rayon de la partie du coeur en gaussienne. De préférence, l'indice du dit piédestal est supérieur à celui de la gaine. Dans un autre mode de réalisation, l'indice entre ledit piédestal et ledit anneau est inférieur ou égal à celui de la gaine. Avantageusement, la partie de la fibre entre ledit piédestal et ledit anneau présente une épaisseur comprise entre 0,3 et 0,8 fois le rayon de la partie du coeur en gaussienne La fibre peut aussi présenter entre ledit anneau externe et la gaine une partie annulaire d'indice inférieur à l'indice du dit anneau externe et à l'indice de la gaine. Dans l'un ou l'autre des modes de réalisation, la valeur de la longueur d'onde pour laquelle la dispersion chromatique s'annule est avantageusement supérieure à 1565 nm, de préférence supérieure à 1585 nm. Avantageusement, la fibre présente une surface effective supérieure à 70 im2. De préférence, elle présente une atténuation inférieure à 0,2 dB/km pour une valeur de longueur d'onde de 1550 nm. Dans un mode de réalisation, la fibre présente une longueur d'onde de coupure inférieure à 1530 nm. Elle peut aussi présenter une dispersion chromatique de l'ordre de - 2 ps/nm.km entre 1530 et 1580 nm. D'autres caractéristiques et avantages de l'invention apparaîtront à la lecture de la description qui suit de divers modes de réalisation de l'invention, donnée à titre d'exemple et en référence aux dessins annexés qui montrent: - figures 1 à 3 une représentation schématique du profil d'indice de consigne de fibres monomodes à dispersion décalée connues; - figure 4 une représentation schématique du profil d'indice d'une fibre selon un premier mode de réalisation de l'invention; - figure 5 une représentation schématique du profil d'indice d'une fibre selon un deuxième mode de réalisation de l'invention. L'invention propose d'ajouter un anneau sur les profils de fibre existant, qu'ils soient du type triangle avec anneau ou en gaussienne avec piédestal. Elle permet de conserver une faible atténuation, une surface effective importante, tout en obtenant des valeurs de 30 élevées, typiquement supérieures à 1565 nm. L'invention permet d'obtenir pour la fibre une longueur d'onde X0 d'au moins 1565 nm et les caractéristiques suivantes: - une surface efficace supérieure à 70 [m2; - une atténuation inférieure à 0,2 dB/km pour une valeur de longueur d'onde de 1550 nm; - une longueur d'onde de coupure inférieure à 1530 nrm; et - une dispersion chromatique de l'ordre de -2 ps/nmkm entre 1530 et 1580 nm. On peut encore prévoir autour de l'anneau une partie annulaire d'indice inférieur à celui de la gaine, notamment si ceci facilite la fabrication de la fibre. A titre de comparaison, on considère dans la suite une fibre présentant un profil du type de celui de la figure 1, avec une partie centrale en trapèze et un anneau: cette fibre présente une partie centrale d'indice ni = + 10,5.10'3, pour des rayons inférieurs à ao, une partie d'indice n4 = 0,3.10-3 pour des rayons entre al et a2, l'indice décroissant sensiblement linéairement entre ao et al, une partie d'indice n2 = + 2. 10-3 pour des rayons entre a2 et a3, et une gaine. Les rayons satisfont les relations suivantes: ao/al 1,4; et 0,3 Une telle fibre présente une longueur d'onde Xo pour laquelle la dispersion chromatique est nulle de 1565 nm, une aire efficace de 50 gm2, une atténuation théorique R = 0,175 dB/km à 1550 nm, et une longueur d'onde de coupure de 1300 nm environ. Exemple 1. La figure 4 est une représentation schématique du profil d'indice d'une fibre selon un premier mode de réalisation de l'invention. La fibre de la figure 4 est une fibre du type à triangle ou trapèze avec anneau, sur laquelle on ajoute selon l'invention un anneau. Cette fibre présente en conséquence une partie centrale en trapèze et deux anneaux, soit plus précisément: - une partie centrale d'indice nl = + 10,5.10-3, pour des rayons inférieurs à ao; - une partie d'indice n4 = - 0,3.10-3 pour des rayons entre al et a2, l'indice décroissant sensiblement linéairement entre ao et al; - une partie d'indice n2 = + 2.10-3 pour des rayons entre a2 et a3; - une partie d'indice n5 = - 0,3.10-3, pour des rayons entre a3 et a4; - une partie d'indice n3, égal à l'indice n2, pour des rayons entre a4 et as; - une partie d'indice nc = - 0,3. 10-3 pour des rayons entre a5 et a6; et - une gaine d'indice ns. Les rayons satisfont avantageusement les relations suivantes, ou certaines d'entre elles: 2,5 gm 1,4; 0,3 a6 Cette configuration de l'invention permet d'atteindre une longueur d'onde XO de 1585 nm, tout en conservant les autres paramètres déjà obtenus dans la fibre de l'art antérieur. Comme expliqué plus haut, cette valeur de la longueur d'onde Xo permet d'éviter d'utiliser de la fibre à compensation de dispersion dans les applications en multiplexage de longueur d'onde. On augmente ainsi, par rapport à l'exemple de l'art antérieur, la valeur k0 de la longueur d'onde pour laquelle la dispersion chromatique s'annule. La présence de la partie d'indice nc dépend du procédé de fabrication de la fibre, et cette partie peut ne pas être présente dans certains modes de réalisation de l'invention. Exemple 2. Dans un autre mode de réalisation, l'invention propose une fibre présentant un profil d'indice analogue, mais avec un indice n3 = + 4. 10-3. Dans cet exemple, la fibre présente une valeur de 1620 nm pour la longueur d'onde i0. La longueur d'onde de coupure est de 1530 nm, et les autres paramètres sont identiques à ceux de l'exemple 1. Exemple 3. Le profil de l'exemple 3 est identique à celui de l'exemple 1, à cela près que l'indice nI vaut 9.10-3. On obtient alors une longueur d'onde 3o de 1565 nm, une surface effective de 70 gm2, et une atténuation R = 0,161 dB/km à 1550 nm. A titre de comparaison, une fibre analogue sans le deuxième anneau présenterait une longueur d'onde Xo de l'ordre de 1530 nm. Exemple 4. Le profil de l'exemple 4 est identique à celui de l'exemple 2, mais l'indice nil vaut 9.10-3. Dans ce cas, on obtient une longueur d'onde XO de 1585 nm, une surface effective de 80 glm2, et une atténuation R = 0,160 dB/km à 1550 nm. Dans tous ces exemples, on obtient des résultats similaires en modifiant les valeurs des indices n4, n5 et nc., qui peuvent être distincts, ou non. Ces valeurs peuvent être supérieures, inférieures ou égales à la valeur de l'indice de la gaine. L'invention permet ainsi d'augmenter la valeur de la longueur d'onde pour laquelle la dispersion s'annule, par rapport à un profil de fibre connu. Dans un deuxième mode de réalisation, l'invention propose d'ajouter un anneau dans un profil d'indice en gaussienne avec piédestal. La figure 5 montre une représentation schématique d'une fibre selon ce deuxième mode de réalisation de l'invention. La fibre de la figure 5 présente un coeur de fibre avec une partie de gaussienne, pour des rayons inférieurs à al de 2,5 à 4 gm dans laquelle l'indice varie entre nl = 11.10-3 et n2 = 1,5.10-3. Autour de cette gaussienne, la fibre présente un piédestal, d'indice n2 sensiblement constant, entre les valeurs de rayons al et a3; a3 vaut deux à trois fois al. Autour de ce piédestal, l'invention présente un anneau; celui ci peut être séparé du piédestal par une partie annulaire, entre les rayons a3 et a4, d'indice n4 inférieur à celui du piédestal, et par exemple d'indice inférieur à celui de la gaine; une valeur de l'ordre de 0,5.al pour a4 - a3 fournit de bons résultats. Plus généralement, une valeur entre 0,3 et 0,8 fois al est appropriée. On pourrait aussi choisir une partie annulaire d'indice supérieur ou égal à celui de la gaine. On prévoit ensuite selon l'invention l'anneau, qui présente un indice supérieur à celui de la gaine, à celui du piédestal et à celui de la partie annulaire. Cet anneau présente par exemple un indice n3 de 4.10-3, et s'étend sur les rayons compris entre a4 et a5; une valeur de l'ordre de 0,5.al pour a5 - a4 est appropriée. Une valeur entre 0,3 et 0,8 fois al est appropriée. Autour de cette anneau s'étend la gaine; on peut aussi prévoir, juste avant la gaine, une deuxième partie annulaire d'indice n5 inférieur à celui de la gaine, et d'indice inférieur à l'indice n3 de l'anneau. Cet indice n5 peut être supérieur ou inférieur à l'indice n4 entre le piédestal et l'anneau. L'invention améliore les caractéristiques de transmission des fibres de l'art antérieur; car elle permet toutefois de faire augmenter la valeur io pour laquelle la dispersion chromatique est nulle; à titre de comparaison, on peut considérer une fibre optique présentant un profil d'indice classique en gaussienne avec piédestal, comme celle de la figure 7 de EP-A-O 789 257. Une telle fibre présente les caractéristiques suivantes: ko = 1582 nm; diamètre de mode: 10,1 lm; longueur d'onde de coupure pour deux mètres de fibre: 1690 nm. En comparaison, selon l'invention, l'ajout d'un anneau comme sur le profil de la figure 5 permet de réduire l'atténuation de 0,01 dB/km à 1550 nm, de réduire la longueur d'onde de coupure et d'augmenter l'aire efficace de 10 gm2. Bien entendu, la présente invention n'est pas limitée aux exemples et modes de réalisation décrits et représentés, mais elle est susceptible de nombreuses variantes accessibles à l'homme de l'art. On pourrait ainsi utiliser un deuxième anneau présentant non pas un profil rectangulaire, comme dans les modes de réalisation préférés décrits plus haut, mais un deuxième anneau présentant un profil triangulaire ou trapézoïdal. Un tel profil permet encore d'augmenter la valeur de la longueur d'onde pour laquelle la dispersion chromatique s'annule. Dans les exemples présentés, les indices n4, n5 et nc sont inférieurs à l'indice de ns la silice et égaux entre eux. L'invention peut aussi être mise en oeuvre avec des valeurs des indices n4, n5 et nc différentes les unes des autres, et supérieures ou égales à l'indice de la silice. REVENDICATIONS 1.- Un procédé pour augmenter la valeur 3. de la longueur d'onde pour laquelle la dispersion chromatique s'annule dans une fibre optique monomode à dispersion décalée, présentant une gaine avec un indice (ns) donné, un coeur de fibre avec un profil d'indice, et un diamètre de mode supérieur à 8 gm, comprenant l'ajout dans le profil d'indice du coeur de fibre d'une partie annulaire externe d'indice (n3) supérieur à celui de la gaine. 2.- Le procédé selon la revendication 1, caractérisé en ce que le coeur de fibre présente un profil d'indice en trapèze, triangle ou rectangle avec un anneau, et en ce que l'indice (n3) de la dite partie annulaire est supérieur ou égal à l'indice (n2) de l'anneau du coeur. 3.- Le procédé selon la revendication I ou 2, caractérisé en ce que le coeur de fibre présente un profil d'indice en trapèze, triangle ou rectangle avec un anneau, et en ce que la dite partie annulaire présente une épaisseur (as - a4) comprise entre 0,3 et 0,8 fois le rayon (al) de la partie du coeur en trapèze, triangle ou rectangle. 4.- Le procédé selon la revendication 1, 2 ou 3, caractérisé en ce que le coeur de fibre présente un profil d'indice en trapèze, triangle ou rectangle avec un anneau, et en ce que la partie de la fibre entre ledit anneau et ladite partie externe annulaire présente une épaisseur (a4 - a3) comprise entre 0,3 et 0,8 fois le rayon (al) de la partie du coeur en trapèze, triangle ou rectangle. 5.- Le procédé selon la revendication 1, caractérisé en ce que le coeur de fibre présente un profil d'indice en gaussienne avec piédestal, et en ce que ladite partie annulaire (n3) présente un indice supérieur ou égal à l'indice (n2) du piédestal. 6.- Le procédé selon la revendication 1 ou 5, caractérisé en ce que le coeur de fibre présente un profil d'indice en gaussienne avec piédestal, et en ce que ladite partie annulaire présente une épaisseur (as - a4) comprise entre 0,3 et 0,8 fois le rayon (al) de la partie du coeur en gaussienne. 7.- Le procédé selon la revendication 1, 5 ou 6, caractérisé en ce que le coeur de fibre présente un profil d'indice en gaussienne avec piédestal, et en ce que la partie de la fibre entre le piédestal et ladite partie annulaire présente une épaisseur (a4 - a3) comprise entre 0,3 et 0,8 fois le rayon (al) de la partie du coeur en gaussienne. Il 8.- Une fibre optique monomode à dispersion décalée, présentant - une gaine avec un indice (ns) donné, - un coeur de fibre présentant un profil d'indice en trapèze, triangle ou rectangle avec un anneau, caractérisée en ce que le profil d'indice du coeur de fibre présente un deuxième anneau externe d'indice (n3) supérieur à celui de la gaine. 9.- La fibre selon la revendication 8, caractérisée en ce que l'indice (n3) dudit deuxième anneau est supérieur ou égal à l'indice (n2) dudit anneau. 10.- La fibre selon la revendication 8 ou 9, caractérisée en ce que ledit deuxième anneau présente une épaisseur (as - a4) comprise entre 0, 3 et 0,8 fois le rayon de la partie (al) du coeur en trapèze, triangle ou rectangle. 11.- La fibre selon la revendication 8, 9 ou 10, caractérisée en ce que l'indice (n2) du dit anneau est supérieur à celui (ns) de la gaine. 12.- La fibre selon l'une des revendications 8 à 11, caractérisée en ce que I'indice (n4) entre ledit trapèze, triangle ou rectangle et ledit anneau est inférieur ou égal à celui (ns) de la gaine. 13.- La fibre selon l'une des revendications 8 à 12, caractérisée en ce que l'indice (n5) entre ledit anneau et ledit deuxième anneau externe est inférieur ou égal à celui (ns) de la gaine. 14.- La fibre selon l'une des revendications 8 à 13, caractérisée en ce que la partie de la fibre comprise entre ledit anneau et ledit deuxième anneau externe présente une épaisseur (a4 - a3) comprise entre 0,3 et 0,8 fois le rayon (al) de la partie du coeur en trapèze, triangle ou rectangle. 15.- La fibre selon l'une des revendications 8 à 14, caractérisée en ce que l'indice (ns) entre ledit anneau et ledit deuxième anneau externe est inférieur ou égal à l'indice (n4) entre ledit trapèze, triangle ou rectangle et ledit anneau. 16.- La fibre selon l'une des revendications 8 à 15, caractérisée en ce que qu'elle présente entre ledit deuxième anneau externe et la gaine une partie annulaire d'indice (nc) inférieur à l'indice (n3) du dit deuxième anneau et à l'indice (ns) de la gaine. 17.- Une fibre optique monomode à dispersion décalée, présentant - une gaine avec un indice (ns) donné, - un coeur de fibre présentant un profil d'indice en gaussienne avec piédestal, caractérisée en ce que le profil d'indice du coeur de fibre présente un anneau externe d'indice (n3) supérieur à celui de la gaine. 18.- La fibre selon la revendication 17, caractérisée en ce que l'indice (n3) du dit anneau est supérieur ou égal à celui (n2) du piédestal. 19.- La fibre selon la revendication 17 ou 18, caractérisée en ce que ledit anneau présente une épaisseur (as - a4) comprise entre 0,3 et 0,8 fois le rayon (al) de la partie du coeur en gaussienne. 20.- La fibre selon la revendication 17, 18 ou 19, caractérisée en ce que l'indice (n2) du dit piédestal est supérieur à celui (ns) de la gaine. 21.- La fibre selon l'une des revendications 17 à 20, caractérisée en ce que l'indice (n4) entre ledit piédestal et ledit anneau est inférieur ou égal à celui (ns) de la gaine. 22.- La fibre selon l'une des revendications 17 à 21, caractérisée en ce que la partie de la fibre entre ledit piédestal et ledit anneau présente une épaisseur (a4 - a3) comprise entre 0,3 et 0,8 fois le rayon (ai) de la partie du coeur en gaussienne. 23.- La fibre selon l'une des revendications 17 à 22, caractérisée en ce que qu'elle présente entre ledit anneau externe et la gaine une partie annulaire d'indice inférieur à l'indice (n3) du dit anneau externe et à l'indice (ns) de la gaine. 24.- La fibre selon l'une des revendications 8 à 23, caractérisée en ce que la valeur de la longueur d'onde pour laquelle la dispersion chromatique s'annule est supérieure à 1565 nm, de préférence supérieure à 1585 nrm. 25.- La fibre selon l'une des revendications 8 à 24, caractérisée en ce qu'elle présente une surface effective supérieure à 70 gm2. 26.- La fibre selon l'une des revendications 8 à 25, caractérisée en ce qu'elle présente une atténuation inférieure à 0,2 dB/km pour une valeur de longueur d'onde de 1550 nm. 27.- La fibre selon l'une des revendications 8 à 26, caractérisée en ce qu'elle présente une longueur d'onde de coupure inférieure à 1530 nm. 28.- La fibre selon l'une des revendications 8 à 27, caractérisée en ce qu'elle présente une dispersion chromatique de l'ordre de - 2 ps/nm.km entre 1530 et 1580 nm.